(57)【特許請求の範囲】
【請求項１】
導電性支持体上に下記一般式［１］
【化１】
0004482964.tif 000038
〔式中、Ｘは水素原子、ハロゲン原子、アルキル基、シクロアルキル基、アルコキシ基またはアルキルアリール基を表し、Ｒ１はアルキル基、シクロアルキル基、アリール基、アルコキシ基またはアラルキル基を表し、Ｒ２は水素原子、アルキル基またはアリール基を表す、Ｒ３およびＲ４は同一でも異なってもよく、それぞれアルキル基、シクロアルキル基、アリール基またはアルキルアリール基を表す〕で表されるベンゾトリアゾール−アルキレンビスフェノール化合物の１種または２種以上と、分子中にアリールアミノ基を有する電荷輸送剤の１種または２種以上を含有する感光層を有することを特徴とする電子写真用感光体。
【請求項２】
分子中にアリールアミノ基を有する電荷輸送剤が下記一般式［２］、［３］または［４］
【化２】
0004482964.tif 000039
［２］
【化３】
0004482964.tif 000040
【化４】
0004482964.tif 000041
〔式［２］、式［３］、式［４］において、Ｚは２価基−Ｏ−、−Ｓ−または−Ｎ（Ｒ１０）−を表す。Ｒ５およびＲ６は同一でも異なってもよく、それぞれ無置換もしくは置換基を有する炭素原子数１ないし１２の直鎖状もしくは分岐状のアルキル基、無置換もしくは置換基を有する炭素原子数７ないし２０の直鎖状もしくは分岐状のアラルキル基、または無置換もしくは置換基を有する環数１ないし４のアリール基を表す。Ｒ７、Ｒ８、Ｒ９およびＲ１１はそれぞれ水素原子、無置換もしくは置換基を有する炭素原子数１ないし１２の直鎖状もしくは分岐状のアルキル基、無置換もしくは置換基を有する炭素原子数７ないし２０の直鎖状もしくは分岐状のアラルキル基、炭素原子数１ないし４の直鎖状もしくは分岐状のアルコキシ基、アリールオキシ基、アシル基、炭素原子数２ないし５のアルコキシカルボニル基、ハロゲン原子、ニトロ基、炭素原子数１ないし４のアルキル基で置換されたモノアルキル基、炭素原子数１ないし４のアルキル基で置換されたジアルキルアミノ基、またはアミド基を表す。Ｒ１０は無置換もしくは置換基を有する炭素原子数１ないし１２の直鎖状もしくは分岐状のアルキル基、または無置換もしくは置換基を有する炭素原子数１ないし１２の直鎖状もしくは分岐状のアラルキル基を表す。Ｒ５ないしＲ１１が置換基を有する場合、置換基としてはハロゲン原子、アルコキシ基、アリールオキシ基、ジアルキルアミノ基またはアルキルチオ基を表し、Ｒ５またはＲ６がアリール基の場合のみ、さらにアルキル基をも表す。〕で表されるヒドラゾン化合物である、該ヒドラゾン化合物の１種または２種以上を含有する感光層を有することを特徴とする請求項１記載の電子写真用感光体。
【請求項３】
分子中にアリールアミノ基を有する電荷輸送剤が下記一般式［５］
【化５】
0004482964.tif 000042
〔式［５］においてＲ１２は、水素原子、アルキル基、アルコキシ基、ハロゲン原子または置換アミノ基を表す。ｍは１または２の整数であり、ｍ＝２の場合、双方の基は同一でも異なってもよく、また双方の基は互いに結合してテトラメチレン環またはトリメチレン環を形成してもよい。Ｒ１３は無置換または置換基を有するフェニル基を表し、この場合の置換基としてアルキル基、アルコキシ基、ハロゲン原子、水酸基、フェニル基が挙げられる。Ｒ１４は水素、ハロゲン原子、アルキル基、アルコキシ基またはアルキルアミノ基を表す。Ｒ１５およびＲ１６は同一でも異なってもよく、それぞれ無置換もしくは置換基を有するフェニル基、無置換もしくは置換基を有するナフチル基、無置換もしくは置換基を有するアントリル基、無置換もしくは置換基を有するフルオレニル基または無置換もしくは置換基を有する複素環基を表し、この場合の置換基としてアルキル基、アルコキシ基、ハロゲン原子、水酸基、フェニル基が挙げられる。〕で表されるスチリル化合物である、該スチリル化合物の１種または２種以上を含有する感光層を有することを特徴とする請求項１記載の電子写真用感光体。
【請求項４】
分子中にアリールアミノ基を有する電荷輸送剤が下記一般式［６］
【化６】
0004482964.tif 000043
［６］
〔式［６］においてＲ１７は、水素原子、アルキル基、アルコキシ基またはハロゲン原子を表し、Ｒ１８、Ｒ'１８、Ｒ１９およびＲ'１９は同一でも異なってもよく、それぞれ水素原子、アルキル基、アルコキシ基、ハロゲン原子または置換アミノ基を表す。ｎは１または２の整数であり、ｎ＝２の場合、同一のフェニル基に置換される二つの基は同一でも異なってもよい。ｐは１または２の整数であり、ｐ＝２の場合、同一のフェニル基に置換される二つの基は同一でも異なってもよい。〕で表されるベンジジン化合物である、該ベンジジン化合物の１種または２種以上を含有する感光層を有することを特徴とする請求項１記載の電子写真用感光体。
【請求項５】
ベンゾトリアゾール−アルキレンビスフェノール化合物が下記一般式［７］
【化７】
0004482964.tif 000044
［７］
〔式中、Ｒ１はアルキル基、シクロアルキル基、アリール基、アルコキシ基またはアラルキル基を表し、Ｒ２は水素原子、アルキル基またはアリール基を表す、Ｒ３およびＲ４は同一でも異なってもよく、それぞれアルキル基、シクロアルキル基、アリール基またはアルキルアリール基を表す〕で表される構造を有することを特徴とする請求項１ないし請求項４記載の電子写真用感光体。
【請求項６】
分子中にアリールアミノ基を有する電荷輸送剤に対して、一般式［１］で表されるベンゾトリアゾール−アルキレンビスフェノール化合物の１種または２種以上を、１〜４０重量％添加することを特徴とする請求項１ないし請求項５記載の電子写真用感光体。
【発明の詳細な説明】
【０００１】
【発明の属する技術分野】
本発明は、電子写真用感光体に関するものである。詳しくは、耐オゾン性および耐光性に優れた安定性、耐久性に優れた電子写真用感光体に関するものである。
【０００２】
【従来の技術】
従来、電子写真用感光体には、セレン、酸化亜鉛、硫化カドミウム、シリコン等の無機系光導電性物質が広く用いられてきた。これらの無機物質は多くの長所を持っていると同時に、種々の欠点も有していた。例えばセレンは製造する条件が難しく、熱や機械的衝撃で結晶化しやすいという欠点があり、酸化亜鉛や硫化カドミウムは耐湿性や機械的強度に問題があり、また増感剤として添加した色素により帯電や露光の劣化が起こり、耐久性に欠ける等の欠点がある。シリコンも製造する条件が難しい事と刺激性の強いガスを使用するためコストが高く、湿度に敏感であるため取り扱いに注意を要する。さらにセレンや硫化カドミウムには毒性の問題もある。
【０００３】
近年、これらの無機感光体の有する欠点を克服する目的で種々の有機化合物を用いた有機感光体が研究され、広く使用されるに至っている。有機感光体には電荷発生剤と電荷輸送剤を結着樹脂中に分散させた単層感光体と、電荷発生層と電荷輸送層に機能を分離した積層感光体がある。機能分離型と称されているこのような感光体の特徴はそれぞれの機能に適した材料を広い範囲から選択できることであり、任意の性能を有する感光体を容易に作製し得ることから多くの研究が進められてきた。
【０００４】
以上述べたように、電子写真用感光体に求められる基本的な性能や高い耐久性などの要求を満足させるため、新規な材料の開発やそれらの組み合わせ等、種々の改良が成されてきたが、未だ十分なものが得られていないのが現状である。
【０００５】
一つの大きな問題として、感光体を複写機中で使用した場合、電子写真プロセスで発生する熱、光、オゾンなどが原因で強い酸化作用を受けることが上げられる。有機材料からなる感光体はこの酸化作用を受けやすく、例えば感度の低下、帯電電位の低下、残留電位の上昇、表面抵抗の低下等がみられ、その結果著しい画像の低下、感光体の短寿命化が生じている。
【０００６】
その対策としてこれまでに、酸化防止剤や紫外線吸収剤などの安定剤を感光体に添加し、劣化を防止する研究が数多く行われてきたが、感光体作製時の高温での乾燥により、これらの添加剤が揮散し、その機能が十分に発揮されないという問題があった。この対策としては、酸化防止剤や紫外線吸収剤などの安定剤に嵩高い側鎖を付加して高分子量化を行う改善がなされたが、単なる高分子量化による対策では性能を発揮する機能構造部の濃度低下が避けられず、さらに添加量を増加させると感光体の耐摩耗性が低下してしまうという新たな問題が発生する。一方、光安定剤および酸化防止剤の機能を兼ね備えたベンゾトリアゾール−アルキレンビスフェノール化合物が開示され（特開平１０−１７５９６３号公報）、種々の樹脂に対して該化合物を添加し、光安定化効果試験と耐熱性試験を行った結果それらの樹脂の変色や着色が防止されたことが報告されている。しかし樹脂以外の分野、例えば電子写真用感光体の分野における適用例の記述は無く、低分子の電荷輸送剤のような化合物に対する添加の具体的な記述も無い。
【０００７】
【発明が解決しようとする課題】
本発明者らは電子写真用感光体において、ベンゾトリアゾール−アルキレンビスフェノール化合物の感光体への添加の可否や、種々電荷輸送剤に対する光劣化や酸化劣化の防止等について検討したところ、分子中にアリールアミノ基を有する電荷輸送剤に対して顕著な安定化を示すことを見い出した。
【０００８】
本発明は、電子写真用感光体において分子中にアリールアミノ基を有する電荷輸送剤を使用した場合に、帯電電位の低下の防止された、残留電位の上昇の抑制された、さらに繰り返し安定性にも優れた電子写真用感光体を提供することを目的としている。
【０００９】
【課題を解決するための手段】
本発明は、導電性支持体上に下記一般式［１］
【００１０】
【化８】
0004482964.tif 000002
【００１１】
〔式中、Ｘは水素原子、ハロゲン原子、アルキル基、シクロアルキル基、アルコキシ基またはアルキルアリール基を表し、Ｒ1はアルキル基、シクロアルキル基、アリール基、アルコキシ基またはアラルキル基を表し、Ｒ2は水素原子、アルキル基またはアリール基を表す、Ｒ3およびＲ4は同一でも異なってもよく、それぞれアルキル基、シクロアルキル基、アリール基またはアルキルアリール基を表す〕で表されるベンゾトリアゾール−アルキレンビスフェノール化合物の１種または２種以上と、分子中にアリールアミノ基を有する電荷輸送剤の１種または２種以上を含有する感光層を有することを特徴とする電子写真用感光体である。
【００１２】
また、本発明は分子中にアリールアミノ基を有する電荷輸送剤が下記一般式［２］、［３］または［４］
【００１３】
【化９】
0004482964.tif 000003
【００１４】
【化１０】
0004482964.tif 000004
【００１５】
【化１１】
0004482964.tif 000005
【００１６】
〔式［２］、式［３］、式［４］において、Ｚは２価基−Ｏ−、−Ｓ−または−Ｎ（Ｒ10）−を表す。Ｒ5およびＲ6は同一でも異なってもよく、それぞれ無置換もしくは置換基を有する炭素原子数１ないし１２の直鎖状もしくは分岐状のアルキル基、無置換もしくは置換基を有する炭素原子数７ないし２０の直鎖状もしくは分岐状のアラルキル基、または無置換もしくは置換基を有する環数１ないし４のアリール基を表す。Ｒ7、Ｒ8、Ｒ9およびＲ11はそれぞれ水素原子、無置換もしくは置換基を有する炭素原子数１ないし１２の直鎖状もしくは分岐状のアルキル基、無置換もしくは置換基を有する炭素原子数７ないし２０の直鎖状もしくは分岐状のアラルキル基、炭素原子数１ないし４の直鎖状もしくは分岐状のアルコキシ基、アリールオキシ基、アシル基、炭素原子数２ないし５のアルコキシカルボニル基、ハロゲン原子、ニトロ基、炭素原子数１ないし４のアルキル基で置換されたモノアルキル基、炭素原子数１ないし４のアルキル基で置換されたジアルキルアミノ基、またはアミド基を表す。Ｒ10は無置換もしくは置換基を有する炭素原子数１ないし１２の直鎖状もしくは分岐状のアルキル基、または無置換もしくは置換基を有する炭素原子数１ないし１２の直鎖状もしくは分岐状のアラルキル基を表す。Ｒ5ないしＲ11が置換基を有する場合、置換基としてはハロゲン原子、アルコキシ基、アリールオキシ基、ジアルキルアミノ基またはアルキルチオ基を表し、Ｒ5またはＲ6がアリール基の場合のみ、さらにアルキル基をも表す。〕で表されるヒ
ドラゾン化合物であり、該ヒドラゾン化合物の１種または２種以上を含有する感光層を有することを特徴とする電子写真用感光体である。
【００１７】
また本発明は分子中にアリールアミノ基を有する電荷輸送剤が下記一般式［５］
【００１８】
【化１２】
0004482964.tif 000006
【００１９】
〔式［５］においてＲ12は、水素原子、アルキル基、アルコキシ基、ハロゲン原子または置換アミノ基を表す。ｍは１または２の整数であり、ｍ＝２の場合、双方の基は同一でも異なってもよく、また双方の基は互いに結合してテトラメチレン環またはトリメチレン環を形成してもよい。Ｒ13は無置換または置換基を有するフェニル基を表し、この場合の置換基としてアルキル基、アルコキシ基、ハロゲン原子、水酸基、フェニル基が挙げられる。Ｒ14は水素、ハロゲン原子、アルキル基、アルコキシ基またはアルキルアミノ基を表す。Ｒ15およびＲ16は同一でも異なってもよく、それぞれ無置換もしくは置換基を有するフェニル基、無置換もしくは置換基を有するナフチル基、無置換もしくは置換基を有するアントリル基、無置換もしくは置換基を有するフルオレニル基または無置換もしくは置換基を有する複素環基を表し、この場合の置換基としてアルキル基、アルコキシ基、ハロゲン原子、水酸基、フェニル基が挙げられる。〕で表されるスチリル化合物であり、該スチリル化合物の１種または２種以上を含有する感光層を有することを特徴とする電子写真用感光体である。
【００２０】
また本発明は分子中にアリールアミノ基を有する電荷輸送剤が下記一般式［６］
【００２１】
【化１３】
0004482964.tif 000007
【００２２】
〔式［６］においてＲ17は、水素原子、アルキル基、アルコキシ基またはハロゲン原子を表し、Ｒ18、Ｒ'18、Ｒ19およびＲ'19は同一でも異なってもよく、それぞれ水素原子、アルキル基、アルコキシ基、ハロゲン原子または置換アミノ基を表す。ｎは１または２の整数であり、ｎ＝２の場合、同一のフェニル基に置換される二つの基は同一でも異なってもよい。ｐは１または２の整数であり、ｐ＝２の場合、同一のフェニル基に置換される二つの基は同一でも異なってもよい。〕で表されるベンジジン化合物であり、該ベンジジン化合物の１種または２種以上を含有する感光層を有することを特徴とする電子写真用感光体である。
【００２３】
また本発明はベンゾトリアゾール−アルキレンビスフェノール化合物が下記一般式［７］
【００２４】
【化１４】
0004482964.tif 000008
【００２５】
前記した一般式［１］で示されるベンゾトリアゾール−アルキレンビスフェノール化合物の具体例を示す。本発明に使用される化合物は、これらの化合物に限定されるものではない。
【００２６】
【化１５】
0004482964.tif 000009
【００２７】
【化１６】
0004482964.tif 000010
【００２８】
【化１７】
0004482964.tif 000011
【００２９】
【化１８】
0004482964.tif 000012
【００３０】
【化１９】
0004482964.tif 000013
【００３１】
【化２０】
0004482964.tif 000014
【００３２】
【化２１】
0004482964.tif 000015
【００３３】
【化２２】
0004482964.tif 000016
【００３６】
【化２５】
0004482964.tif 000017
【００３７】
【化２６】
0004482964.tif 000018
【００３８】
本発明の電子写真用感光体は、分子中にアリールアミノ基を有する電荷輸送剤の１種または２種以上を含有した感光層を有するものであり、さらに前記のベンゾトリアゾール−アルキレンビスフェノール化合物を１種または２種以上含有するものである。本発明で使用するベンゾトリアゾール−アルキレンビスフェノール化合物は感光体作製時の高温での乾燥によってもその拡散が抑制され、また、分子中にアリールアミノ基を有する電荷輸送剤に対する光劣化抑制と酸化防止効果が顕著なので、初期添加時の増し仕込みを要することが無く、添加剤増量に起因する感光体の物性低下特に表面抵抗の低下を防止することができるのである。また、分子中にアリールアミノ基を有する電荷輸送剤に作用して確実に光劣化の抑制と酸化防止を成し遂げるので、感光体の画像の低下や短寿命化を防止できるものである。
【００３９】
【発明の実施の形態】
感光層の形態としては種々のものが存在するが、本発明の電子写真用感光体の感光層としてはそのいずれも採用することができる。代表例として図１〜図５にそれらの感光体を示した。
【００４０】
図１の感光体は、導電性支持体１上に、分子中にアリールアミノ基を有する電荷輸送剤−これらは一般式［２］、［３］、［４］、［５］、［６］で表される特定のアミン化合物であっても良い、増感色素およびベンゾトリアゾール−アルキレンビスフェノール化合物、よりなる感光層２を設けたものである。
【００４１】
図２の感光体は、導電性支持体１上に分子中にアリールアミノ基を有する電荷輸送剤−これらは一般式［２］、［３］、［４］、［５］、［６］で表される特定のアミン化合物であっても良い、およびベンゾトリアゾール−アルキレンビスフェノール化合物よりなる電荷輸送媒体３の中に、電荷発生剤４を分散せしめた感光層２１を設けたものである。本感光体では電荷発生剤が光を吸収することにより電荷担体を発生し、これを電荷輸送媒体が輸送する。この場合、電荷輸送剤は電荷担体を発生させる光に対して透明であることが望ましい。アミン化合物は可視部波長域にほとんど吸収がないので、電荷発生剤と吸収波長域が重ならないという条件を満足している。
【００４２】
図３の感光体は、導電性支持体１上に電荷発生剤４を主体とする電荷発生層５と、アリールアミノ基を有する電荷輸送剤−これらは一般式［２］、［３］、［４］、［５］、［６］で表される特定のアミン化合物であっても良い、およびベンゾトリアゾール−アルキレンビスフェノール化合物よりなる電荷輸送層３の積層からなる感光層２２を設けたものである。本感光体では電荷輸送層３を透過した光が電荷発生層５に到達し、電荷発生剤４に吸収され電荷担体が発生される。この電荷担体は電荷輸送層３に注入され輸送される。
【００４３】
図４の感光体は、図３の感光体の電荷発生層５と電荷輸送層３の積層順を逆にした感光層２３を設けたものである。上記と同様の機構によって電荷担体の発生と輸送が説明できる。
【００４４】
図５の感光体は、機械的強度の向上を目的として図４の感光体の電荷発生層５の上に保護層６を更に積層した感光層２４を設けたものである。
【００４５】
本発明の感光体は次のようにして常法に従って製造することができる。例えば、前述した一般式［１］で表されるベンゾトリアゾール−アルキレンビスフェノール化合物と一般式［２］、［３］、［４］、［５］、［６］で表される特定のアミン化合物とを結着樹脂とともに適当な溶剤中に溶解し、必要に応じて電荷発生物質、増感色素、電子吸引性化合物あるいは、可塑剤、顔料、その他添加剤を添加して塗布液を調製する。この塗布液を導電性支持体上に塗布、乾燥して数μｍから数十μｍの感光層を形成させることにより、感光体を製造することができる。電荷発生層と電荷輸送層の二層よりなる感光層の場合は、電荷発生層の上に上記塗布液を塗布するか、上記塗布液を塗布して得られる電荷輸送層の上に電荷発生層を形成させることにより製造することができる。また、このようにして製造される感光体には必要に応じて、下引き層、中間層、バリヤー層を設けても良い。
【００４６】
前記した塗布液調製用の溶剤としては、テトラヒドロフラン、１，４−ジオキサン、メチルエチルケトン、シクロヘキサノン、アセトニトリル、Ｎ，Ｎ−ジメチルホルムアミド、酢酸エチル等の極性有機溶剤、トルエン、キシレン等の芳香族有機溶剤、ジクロロメタン、１，２−ジクロロエタン等の塩素系炭化水素溶剤等を使用することができる。アミン化合物と結着樹脂に対して溶解性の高い溶剤が好適に使用される。
【００４７】
結着樹脂としては、スチレン、酢酸ビニル、塩化ビニル、アクリル酸エステル、メタクリル酸エステルブタジエン等のビニル化合物の重合体および共重合体、ポリビニルアセタール、ポリカーボネート、ポリエステル、ポリフェニレンオキサイド、ポリウレタンセルロースエステル、フェノキシ樹脂、ケイ素樹脂、エポキシ樹脂等、ベンゾトリアゾール−アルキレンビスフェノール化合物および特定のアミン化合物と相溶性のある各種樹脂があげられる。また、結着樹脂の使用量は、通常アミン化合物に対して０．４〜１０重量倍、好ましくは０．５〜５重量倍の範囲である。
【００４８】
分子中にアリールアミノ基を有する電荷輸送剤−これらは一般式［２］、［３］、［４］、［５］、［６］で表される特定のアミン化合物であっても良い、に対して、一般式［１］で表されるベンゾトリアゾール−アルキレンビスフェノール化合物の１種または２種以上を、１〜４０重量％、好ましくは３〜３０重量％添加するのが効果的である。
【００４９】
電荷発生剤としては、α型、β型、τ型、Ｘ型等の各種結晶型のメタルフリーフタロシアニン、銅フタロシアニン、アルミニウムフタロシアニン、亜鉛フタロシアニン、α型、β型、Ｙ型オキソチタニルフタロシアニン、コバルトフタロシアニン、ヒドロキシガリウムフタロシアニン、クロルアルミニウムフタロシアニン、クロルインジウムフタロシアニン、Ｃｕ−Ｋα線（波長１．５４１  ）に対するブラック角２θの９．６°および２７．２°に大きなピークを有するチタニルフタロシアニン等のフタロシアニン系顔料。トリフェニルアミン骨格を有するアゾ顔料、ジフェニルアミン骨格を有するアゾ顔料、カルバゾール骨格を有するアゾ顔料、フルオレン骨格を有するアゾ顔料、オキサジアゾール骨格を有するアゾ顔料、ビススチルベン骨格を有するアゾ顔料、ジベンゾチオフェン骨格を有するアゾ顔料、スチルベン骨格を有するアゾ顔料、ジスチリルベンゼン骨格を有するアゾ顔料、カルバゾール骨格を有するトリスアゾ顔料等のアゾ系顔料。ペリレン酸無水物、ペリレン酸イミド等のペリレン顔料。アントラキノン誘導体、アンスアンスロン誘導体、ジベンズピレンキノン誘導体、ピラントロン誘導体、ビオラントロン誘導体およびイソビオラントロン誘導体等の多環キノン顔料。ジフェニルメタンおよびトリフェニルメタン系顔料。シアニンおよびアゾメチン系顔料。インジゴイド系顔料、ビスベンズイミダゾール系顔料、アズレニウム塩、ピリリウム塩、チアピリリウム塩、ベンゾピリリウム塩、スクエアリリウム塩などがある。これらは、単独または必要に応じて２種以上混合して用いてもよい。
【００５０】
増感色素としては、メチルバイオレット、ブリリアントグリーン、クリスタルバイオレット、アシッドバイオレットのようなトリアリールメタン染料、ローダミンＢ、エオシンＳ、ローズベンガルのようなキサンテン染料、メチレンブルーのようなチアジン染料、ベンゾピリリウム塩のようなピリリウム染料やチアピリリウム染料、またはシアニン染料等が使用できる。
【００５１】
また、アミン化合物と電荷移動錯体を形成する電子吸引性化合物としては、クロラニル、２，３−ジクロロ−１，４−ナフトキノン、１−ニトロアントラキノン、２−クロロアントラキノン、フェナントレンキノン等のキノン類、４−ニトロベンズアルデヒド等のアルデヒド類、９−ベンゾイルアントラセン、インダンジオン、３，５−ジニトロベンゾフェノン、２，４，７−トリニトロフルオレノン、２，４，５，７−テトラニトロフルオレノン等のケトン類、無水フタル酸、４−クロロナフタル酸無水物等の酸無水物、テトラシアノエチレン、テレフタラルマレノニトリル、９−アントリルメチリデンマレノニトリル等のシアノ化合物、３−ベンザルフタリド、３−（α−シアノ−ｐ−ニトロベンザル）−４，５，６，７−テトラクロロフタリド等のフタリド類があげられる。
【００５２】
また、本発明の感光層には成膜性、可とう性、機械的強度を向上させる目的で周知の可塑剤を含有させても良い。可塑剤としては、例えばフタル酸エステル、リン酸エステル、塩素化パラフィン、メチルナフタリン、エポキシ化合物、塩素化脂肪酸エステル等を使用することができる。
【００５３】
本発明の感光層が形成される導電性支持体として、周知の電子写真用感光体に使用されている材料が使用できる。アルミニウム、ステンレス、銅等の金属ドラム、シートあるいはこれらの金属のラミネート物、蒸着物、また金属粉末、カーボンブラック、よう化銅、高分子電解質の導電性物質を適当なバインダーとともに塗布して導電処理したプラスチックフィルム、プラスチックドラム、紙、紙管、あるいは導電性物質を含有させることにより導電性を付与したプラスチックフィルムやプラスチックドラム等を使用することができる。
【００５４】
【実施例】
以下、実施例により本発明を具体的に説明する。実施例中の部は重量部を表わし、濃度は％を表す。
【００５５】
［実施例１］
電荷発生剤としてＸ型メタルフリーフタロシアニン（電荷発生剤Ｎｏ．１）
【００５６】
【化２７】
0004482964.tif 000019
【００５７】
１．５部をポリビニルブチラール樹脂（エスレックＢＬ−Ｓ、積水化学工業（株）製）の３％シクロヘキサノン溶液５０部に加え、超音波分散機で１時間分散した。得られた分散液を導電性支持体であるアルミ蒸着ＰＥＴフィルムのアルミ面上にワイヤーバーを用いて塗布し、常圧下１１０℃で１時間乾燥して膜厚０．４μｍの電荷発生層を形成した。一方、添加剤として下記ベンゾトリアゾール−アルキレンビスフェノール化合物（添加剤Ｎｏ．１）１６部
【００５８】
【化２８】
0004482964.tif 000020
【００５９】
および電荷輸送剤として下記ヒドラゾン化合物（電荷輸送剤Ｎｏ．１）
【００６０】
【化２９】
0004482964.tif 000021
【００６１】
１４４部をポリカーボネート樹脂（ユーピロンＺ、三菱エンジニアリングプラスチック（株）製）の９．０％１，２−ジクロロエタン溶液２０００部に加え超音波をかけてベンゾトリアゾール−アルキレンビスフェノール化合物およびヒドラゾン化合物を完全に溶解させた。この溶液を前記の電荷発生層上にワイヤーバーで塗布し、常圧下１２０℃で１時間乾燥して膜厚２０μｍの電荷輸送層を形成せしめて、感光体を作製した。
【００６２】
［実施例２］
実施例１において電荷輸送剤Ｎｏ．１を用いる代わりに下記ヒドラゾン化合物（電荷輸送剤Ｎｏ．２）
【００６３】
【化３０】
0004482964.tif 000022
【００６４】
を用いる以外は実施例１と同様にして感光体を作製した。
【００６５】
［実施例３］
実施例１において電荷輸送剤Ｎｏ．１を用いる代わりに下記ベンジジン化合物（電荷輸送剤Ｎｏ．３）
【００６６】
【化３１】
0004482964.tif 000023
【００６７】
を用いる以外は実施例１と同様にして感光体を作製した。
【００６８】
［実施例４］
実施例１において電荷輸送剤Ｎｏ．１を用いる代わりに下記ベンジジン化合物（電荷輸送剤Ｎｏ．４）
【００６９】
【化３２】
0004482964.tif 000024
【００７０】
を用いる以外は実施例１と同様にして感光体を作製した。
【００７１】
［比較例１］
実施例２において添加剤Ｎｏ．１を用いる代わりに下記ベンゾトリアゾール化合物（添加剤Ｎｏ．２）
【００７２】
【化３３】
0004482964.tif 000025
【００７３】
と下記フェノール化合物（添加剤Ｎｏ．３）
【００７４】
【化３４】
0004482964.tif 000026
【００７５】
の１：１重量比の混合物を用いる以外は実施例２と同様にして比較用感光体を作製した。
［実施例５］
実施例２において電荷発生剤Ｎｏ．１を用いる代わりにτ型メタルフリーフタロシアニン（電荷発生剤Ｎｏ．２）を用いる以外は実施例２と同様にして感光体を作製した。
【００７６】
［実施例６］
実施例５において電荷輸送剤Ｎｏ．２を用いる代わりに下記スチリル化合物（電荷輸送剤Ｎｏ．５）
【００７７】
【化３５】
0004482964.tif 000027
【００７８】
と下記スチリル化合物（電荷輸送剤Ｎｏ．６）
【００７９】
【化３６】
0004482964.tif 000028
【００８０】
の１：１重量比の混合物を用いる以外は実施例５と同様にして感光体を作製した。
【００８１】
［実施例７］
実施例５において電荷輸送剤Ｎｏ．２を用いる代わりにベンジジン化合物（電荷輸送剤Ｎｏ．４）を用いる以外は実施例５と同様にして感光体を作製した。
【００８２】
［実施例８］
実施例５において電荷輸送剤Ｎｏ．２を用いる代わりに下記ベンジジン化合物（電荷輸送剤Ｎｏ．７）
【００８３】
【化３７】
0004482964.tif 000029
【００８４】
を用いる以外は実施例５と同様にして感光体を作製した。
【００８５】
［比較例２］
実施例６において添加剤Ｎｏ．１を用いる代わりにベンゾトリアゾール化合物（添加剤Ｎｏ．２）とフェノール化合物（添加剤Ｎｏ．３）の１：１重量比の混合物を用いる以外は実施例６と同様にして比較用感光体を作製した。
【００８６】
［実施例９］
実施例２において電荷発生剤Ｎｏ．１を用いる代わりに下記Ｙ型オキソチタニルフタロシアニン（電荷発生剤Ｎｏ．３）
【００８７】
【化３８】
0004482964.tif 000030
【００８８】
を用いる以外は実施例２と同様にして感光体を作製した。
【００８９】
［実施例１０］
実施例６において電荷発生剤Ｎｏ．２を用いる代わりにα型オキソチタニルフタロシアニン（電荷発生剤Ｎｏ．４）を用いる以外は実施例６と同様にして感光体を作製した。
【００９０】
［比較例３］
実施例１０において添加剤Ｎｏ．１を用いる代わりにベンゾトリアゾール化合物（添加剤Ｎｏ．２）とフェノール化合物（添加剤Ｎｏ．３）の１：１重量比の混合物を用いる以外は実施例１０と同様にして比較用感光体を作製した。
【００９１】
［実施例１〜１０、比較例１〜３］
実施例１〜１０および比較例１〜３で作製した感光体を感光ドラム特性測定装置（商品名「ＥＬＹＳＩＡ−II」トレック・ジャパン（株）製）を用いて電子写真特性評価を行った。まず、感光体を暗所で−５．０ｋＶのコロナ放電を行い、続いて５０ｌｕｘのイレースランプを点灯したときの帯電電位Ｖ０を測定した。次いで７８０ｎｍ−４０μＷの単色光で露光し、残留電位Ｖｒを求めた。次に、この感光体を蛍光灯照明下の室内で２０ｐｐｍのオゾンガス中に５日間暴露した後、暴露前と同様にして、帯電電位Ｖ０と残留電位Ｖｒを測定した。結果を［表１］に示す。
【００９２】
【表１】
0004482964.tif 000031
【００９３】
［実施例１１］
電荷発生剤として下記ビスアゾ顔料（電荷発生剤Ｎｏ．５）
【００９４】
【化３９】
0004482964.tif 000032
【００９５】
１．０部およびポリエステル樹脂（バイロン２００、東洋紡（株）製）の５％テトラヒドロフラン溶液８．６部をテトラヒドロフラン８３部に加え、メノウ球入りのメノウポットに入れ、遊星型微粒粉砕機（フリッチュ社製）で１時間回転し、分散した。得られた分散液を導電性支持体であるアルミ蒸着ＰＥＴフィルムのアルミ面上にワイヤーバーを用いて塗布し、常圧下６０℃で２時間乾燥して膜厚０．３μｍの電荷発生層を形成した。一方、添加剤としてベンゾトリアゾール−アルキレンビスフェノール化合物（添加剤Ｎｏ．１）１６部と電荷輸送剤としてヒドラゾン化合物（電荷輸送剤Ｎｏ．１）１４４部をポリカーボネート樹脂（ユーピロンＺ、三菱エンジニアリングプラスチック（株）製）の９．０％１，２−ジクロロエタン溶液２０００部に加え超音波をかけてベンゾトリアゾール−アルキレンビスフェノール化合物およびヒドラゾン化合物を完全に溶解させた。この溶液を前記の電荷発生層上にワイヤーバーで塗布し、常圧下１２０℃で１時間乾燥して膜厚２０μｍの電荷輸送層を形成せしめて、感光体を作製した。
【００９６】
［実施例１２］
実施例１１において電荷輸送剤Ｎｏ．１を用いる代わりにスチリル化合物（電荷輸送剤Ｎｏ．６）を用いる以外は実施例１１と同様にして感光体を作製した。
【００９７】
［実施例１３］
実施例１１において電荷輸送剤Ｎｏ．１を用いる代わりにスチリル化合物（電荷輸送剤Ｎｏ．５）とスチリル化合物（電荷輸送剤Ｎｏ．６）の１：１重量比の混合物を用いる以外は実施例１１と同様にして感光体を作製した。
【００９８】
［比較例４］
実施例１２において添加剤Ｎｏ．１を用いる代わりにベンゾトリアゾール化合物（添加剤Ｎｏ．２）とフェノール化合物（添加剤Ｎｏ．３）の１：１重量比の混合物を用いる以外は実施例１２と同様にして比較用感光体を作製した。
【００９９】
［実施例１４］
電荷発生剤として下記トリスアゾ顔料（電荷発生剤Ｎｏ．６）
【０１００】
【化４０】
0004482964.tif 000033
【０１０１】
１．０部およびポリビニルブチラール樹脂（エスレックＢＬ−Ｓ、積水化学工業（株）製）の５％テトラヒドロフラン溶液８．６部をテトラヒドロフラン８３部に加え、メノウ球入りのメノウポットに入れ、遊星型微粒粉砕機（フリッチュ社製）で１時間回転し、分散した。得られた分散液を導電性支持体であるアルミ蒸着ＰＥＴフィルムのアルミ面上にワイヤーバーを用いて塗布し、常圧下６０℃で２時間乾燥して膜厚０．３μｍの電荷発生層を形成した。一方、添加剤として下記ベンゾトリアゾール−アルキレンビスフェノール化合物（添加剤Ｎｏ．４）
【０１０２】
【化４１】
0004482964.tif 000034
【０１０３】
１６部と電荷輸送剤として下記スチリル化合物（電荷輸送剤Ｎｏ．８）
【０１０４】
【化４２】
0004482964.tif 000035
【０１０５】
１４４部をポリカーボネート樹脂（ユーピロンＺ、三菱エンジニアリングプラスチック（株）製）の９．０％１，２−ジクロロエタン溶液２０００部に加え超音波をかけてベンゾトリアゾール−アルキレンビスフェノール化合物およびスチリル化合物を完全に溶解させた。この溶液を前記の電荷発生層上にワイヤーバーで塗布し、常圧下１２０℃で１時間乾燥して膜厚２０μｍの電荷輸送層を形成せしめて、感光体を作製した。
【０１０６】
［実施例１５］
実施例１４において電荷輸送剤Ｎｏ．８を用いる代わりに下記ベンジジン化合物（電荷輸送剤Ｎｏ．９）
【０１０７】
【化４３】
0004482964.tif 000036
【０１０８】
を用いる以外は実施例１４と同様にして感光体を作製した。
【０１０９】
［比較例５］
実施例１５において添加剤Ｎｏ．４を用いる代わりにベンゾトリアゾール化合物（添加剤Ｎｏ．２）とフェノール化合物（添加剤Ｎｏ．３）の１：１重量比の混合物を用いる以外は実施例１５と同様にして比較用感光体を作製した。
【０１１０】
［実施例１１〜１５、比較例４、５］
実施例１１〜１５および比較例４、５で作製した感光体を感光ドラム特性測定装置（商品名「ＥＬＹＳＩＡ−II」トレック・ジャパン（株）製）を用いて電子写真特性評価を行った。まず、感光体を暗所で−５．０ｋＶのコロナ放電を行い、続いて５０ｌｕｘのイレースランプを点灯したときの帯電電位Ｖ０を測定した。次いでイメージ露光７０ｌｕｘで露光し、残留電位Ｖｒを求めた。次に、この感光体を蛍光灯照明下の室内で２０ｐｐｍのオゾンガス中に５日間暴露した後、暴露前と同様にして、帯電電位Ｖ０と残留電位Ｖｒを測定した。結果を［表２］に示す。
【０１１１】
【表２】
0004482964.tif 000037
【０１１２】
［表１］［表２］の結果から明白なように、添加剤に本発明のベンゾトリアゾール−アルキレンビスフェノール化合物を使用した実施例では、オゾンガス暴露後も感光体の帯電電位Ｖ０の低下が抑制されており、感光体の残留電位（Ｖｒ）の上昇も抑制されていることがわかる。一方、比較例ではオゾンガス暴露後に感光体の帯電電位Ｖ０が低下しており、感光体の残留電位（Ｖｒ）も上昇していることがわかる。
【０１１３】
【発明の効果】
本発明の分子中にアリールアミノ基を有する電荷輸送剤を使用し、ベンゾトリアゾール−アルキレンビスフェノール化合物を添加した電子写真用感光体は、オゾンガス暴露後も帯電電位の低下が防止され、残留電位の上昇が抑制される。さらに添加物の添加量が少なくて済むので、電子写真の基本性能をそこなうことなく、繰り返し安定性にも優れた性質を示す。
【図面の簡単な説明】
【図１】電子写真用単層感光体の断面図である。
【図２】電荷発生物質を分散させた電子写真用単層感光体の断面図である。
【図３】導電性支持体上に、電荷発生層、電荷輸送層の順に積層した電子写真用感光体の断面図である。
【図４】導電性支持体上に電荷輸送層、電荷発生層の順に積層した電子写真用感光体の断面図である。
【図５】保護層を設けた電子写真用感光体の断面図である。
【符号の説明】
１    導電性支持体
２、２１、２２、２３、２４    感光層
３    電荷輸送媒体、電荷輸送層
４    電荷発生物質
５    電荷発生層
６    保護層
【図１】
0004482964.tif 000045
【図２】
0004482964.tif 000046
【図３】
0004482964.tif 000047
【図４】
0004482964.tif 000048
【図５】
0004482964.tif 000049